ЖАРОПРОЧНАЯ СТАЛЬ МАРТЕНСИТНОГО КЛАССА И СПОСОБ ЕЕ ПОЛУЧЕНИЯ

1.Жаропрочная сталь мартенситного класса, содержащая углерод, кремний, марганец, хром, никель, вольфрам, молибден, ванадий, ниобий, азот, бор, кобальт, серу, фосфор, алюминий, медь, титан и железо, отличающаяся тем, что в состав стали введен тантал при выполнении следующих условий: отношение Ta/Nb равно 2, а содержание молибдена и вольфрама должно удовлетворять отношению Ʃ(Mo,W)=1,9-2,6, при следующем соотношении компонентов, мас.%:
углерод
0,090 - 0,130
кремний
не более 0,100
марганец
0,300-0,400
хром
8,500-9,500
никель
не более 0,200
вольфрам
1,500-2,000
молибден
0,400-0,600
ванадий
0,150-0,200
ниобий
0,040-0,060
тантал
0,080-0,100
азот
не более 0,007
бор
0,010-0,013
кобальт
2,500-3,500
сера
не более 0,006
фосфор
не более 0,010
алюминий
не более 0,010
медь
не более 0,10
железо
остальное
2. Способ получения стали, включающий проведение нормализации при температуре в интервале 1070 -1200°С с последующим отпуском при температурах 770-850°С, отличающийся тем, что между операциями нормализации и отпуска проводят ковку при температуре в интервале 950-1070°С, а отпуск осуществляют в течение не менее 3 ч с последующим охлаждением на воздухе.